(57)【要約】【課題】焼結鉱を製造する際に破砕時の粉化を防止して、歩留りを向上させることができる、焼結鉱製造方法を提供すること。【解決手段】高炉装入原料の中から選択される粒径１０ｍｍ以上、２０ｍｍ以下の粗粒の装入原料を焼結原料ベッド中に分散状態で装入し、他の焼結原料とともに焼結することを特徴とする焼結鉱製造方法を用いる。粗粒の装入原料が、鉄鉱石および／または製鋼スラグであること、平均間隔が４０〜８０ｍｍとなるように粗粒の装入原料を焼結原料ベッド中に装入することが好ましい。【選択図】図２
2007277594.tif 000002
【特許請求の範囲】
【請求項１】
高炉装入原料の中から選択される粒径１０ｍｍ以上、２０ｍｍ以下の粗粒の装入原料を焼結原料ベッド中に分散状態で装入し、他の焼結原料とともに焼結することを特徴とする焼結鉱製造方法。
【請求項２】
粗粒の装入原料が、鉄鉱石および／または製鋼スラグであることを特徴とする請求項１に記載の焼結鉱製造方法。
【請求項３】
平均間隔が４０〜８０ｍｍとなるように粗粒の装入原料を焼結原料ベッド中に装入することを特徴とする請求項１または請求項２に記載の焼結鉱の製造方法。
【請求項４】
焼結原料ベッド下方７５％層厚の領域で、粗粒の装入原料が４０〜７０ｍｍの平均間隔となるように分散させて焼結することを特徴とする請求項１ないし請求項３のいずれかに記載の焼結鉱製造方法。
【請求項５】
粗粒の装入原料を含む焼結原料を焼結原料ベッドに装入するに際し、焼結機パレット進行方向に向かって角度５０°以上７０°未満の俯角で配置されたスローピングシュートを用いて装入することを特徴とする請求項１ないし請求項４のいずれかに記載の焼結鉱製造方法。
【発明の詳細な説明】
【技術分野】
【０００１】
本発明は下方吸引のドワイトロイド式焼結機を用いて焼結鉱を製造する際に使用する焼結鉱製造方法に関するものである。
【背景技術】
【０００２】
粉鉄鉱石などから焼結鉱を製造する際には、粉鉄鉱石に燃料としての炭材である粉コークスおよび副原料として石灰石、などを配合し、これらを混合して造粒した後、焼結パレットに装入して焼結原料ベッドを形成し、焼結原料ベッドの表層に着火して焼結し、これを破砕・整粒して焼結鉱を得ている。破砕は、焼結機により焼結原料の焼結が完了した焼結鉱ケーキ（シンターケーキともいう。）に対して行われ、焼結機の排出端において焼結パレットより焼結鉱ケーキが離脱し、クラッシングガイド上に落下した段階で、これを破砕機により一次破砕してさらに焼結鉱冷却機に供給冷却して焼結鉱とされている。粒径１００ｍｍ以上の粗大焼結鉱は、還元性遅延の観点や高炉内の充填制御が困難であることから高炉装入に適しないため、通常、ロールクラッシャなどで２次破砕されて、１００ｍｍ以下の粒径に粒度調製される。また、粒径３〜５ｍｍ以下の細粒は高炉内で高密度に充填されて通気性を低減させて還元を阻害するので、高炉には装入されず、返鉱と呼ばれて再度焼結原料として利用される。
【０００３】
従来係る焼結鉱の製造過程で、上記破砕機による破砕時に、焼結鉱の粉化が多量に発生し歩留りの低下をきたすという問題が発生している。
【０００４】
そのため、従来、粉化防止の観点から、上記破砕時に、焼結鉱ケーキに破砕を補助する亀裂を発生させるべくさまざまな提案が成されてきた。
【０００５】
例えば、特許文献１では、焼結原料ベッド表面にパレット進行方向に延びた溝を一定間隔で形成し、溝には他の原料を入れて通気性は一定に保ちつつ、焼き締りによる不規則な亀裂は，予め溝にして他の原料を載せた部分に集めて、漏風を抑え、ムラ焼けを抑えて溝を基点にして破砕を容易にして歩留りを向上させる提案が成されている。
【０００６】
また、特許文献２では、凸のついたローラーで、焼結原料ベッド表面に一定間隔の溝を形成し、庄密をかける事で表面部での焼成時間を延長するともに、表面部に生じる亀裂を分散させて、破砕を容易にして歩留りを向上させる提案が成されている。
【０００７】
さらに特許文献３では、焼結原料を焼結パレットに装入後、点火炉前までに、焼結原料ベッドの内部に垂直方向および／または水平方向に層状にスリットを形成し、そこに燃料を含まない無機原料を装入して、焼成後にそのスリットで破砕を容易にして粉の発生を抑える提案が成されている。
【０００８】
一方で、焼結鉱ケーキに破砕を補助する亀裂を発生させるという観点とは異なるが、同様の効果を有する可能性のある方法として、焼結原料ベッド中に１０〜２０ｍｍの粒径を持つ焼結鉱である床敷鉱を混合する技術が知られている（例えば、特許文献４参照。）。粒径の大きい床敷鉱を焼結原料ベッド中に２．５〜１０質量％混合することで、焼結原料ベッドの通気性を改善して、焼結鉱を高い生産性の下で製造できるとされている。
【特許文献１】特開昭５７−１３１２８号公報
【特許文献２】特開平４−２５９３３５号公報
【特許文献３】特開昭６１−１９５９２６号公報
【特許文献４】特開平１０−７２６２７号公報
【発明の開示】
【発明が解決しようとする課題】
【０００９】
しかしながら、特許文献１、２に記載の従来技術は、いずれも焼結原料ベッドの表面の限定された部分でしか破砕を容易にする効果がなく、焼結鉱ケーキの大部分の歩留には影響がない。さらに、実際には、焼結原料ベッドの表面に溝を形成すると、他の原料を溝部に供給した場合であっても、溝部に流入するガス速度の助長を抑えることは困難であり、溝の周辺部はムラ焼けになって歩留りは低下する。加えて、焼結鉱ケーキの表層は下部と比べ強度がおとり、かえって粉化を助長する問題も発生した。
【００１０】
さらにまた、特許文献３に記載の従来技術は、数１０ｃｍ単位の間隔で焼結原料ベッドを貫通し、焼結機の機長方向に連続した不均一層を形成することとなり、特許文献１、２に記載の従来技術よりも、さらに大きな通気性不均一を焼結原料ベッドにもたらし、スリット周辺部にムラ焼け領域を拡大させ、かえって歩留りを低下させる問題を発生させた。
【００１１】
このように、特許文献１〜３に記載の技術では、焼結鉱ケーキに破砕を補助する亀裂を発生させて、破砕時の焼結鉱の粉化を防止して、歩留りの低下を防止することが困難であるという問題がある。
【００１２】
一方で、焼結鉱の成品粒度域内である床敷鉱を多量に焼結原料ベッドに混合する手段は、焼結原料ベッドから焼成を経ていない生の新しい原料を排除するものであるから、床敷鉱を混合した量以上に生産速度を増大しなければ有効とならず、強度の維持が困難であるとともに、不経済である。また、粗大粒を多量に導入すれば、焼結成品の粗大塊が増大し、二次破砕工程で処理を行なう比率が増大して、過剰な破砕が必要となり、歩留が改善されないという問題がある。
【００１３】
したがって本発明の目的は、このような従来技術の課題を解決し、焼結鉱を製造する際に破砕時の粉化を防止して、歩留りを向上させることができる、焼結鉱製造方法を提供することにある。
【課題を解決するための手段】
【００１４】
本発明者らは、前記問題解決にあたり、床敷鉱以外の粗粒を焼結原料ベッドに混合することに着目した。すなわち、高炉装入原料の中から選択される粒径１０ｍｍ以上、２０ｍｍ以下の粗粒の装入原料の使用である。本発明においては、粗粒の装入原料を焼結原料ベッド中に混在させることにより、この粗粒の装入原料の存在部を、破砕を容易にする亀裂発生基点とできることに着眼して、本発明を完成した。
【００１５】
すなわち、本発明は、以下の特徴を有するものである。
（１）高炉装入原料の中から選択される粒径１０ｍｍ以上、２０ｍｍ以下の粗粒の装入原料を焼結原料ベッド中に分散状態で装入し、他の焼結原料とともに焼結することを特徴とする焼結鉱製造方法。
（２）粗粒の装入原料が、鉄鉱石および／または製鋼スラグであることを特徴とする（１）に記載の焼結鉱製造方法。
（３）平均間隔が４０〜８０ｍｍとなるように粗粒の装入原料を焼結原料ベッド中に装入することを特徴とする（１）または（２）に記載の焼結鉱の製造方法。
（４）焼結原料ベッド下方７５％層厚の領域で、粗粒の装入原料が４０〜７０ｍｍの平均間隔となるように分散させて焼結することを特徴とする（１）ないし（３）のいずれかに記載の焼結鉱製造方法。
（５）粗粒の装入原料を含む焼結原料を焼結原料ベッドに装入するに際し、焼結機パレット進行方向に向かって角度５０°以上７０°未満の俯角で配置されたスローピングシュートを用いて装入することを特徴とする（１）ないし（４）のいずれかに記載の焼結鉱製造方法。
【発明の効果】
【００１６】
本発明によれば、焼結鉱ケーキ破砕後の粒径５ｍｍ未満（−５ｍｍ）の焼結鉱の発生量を増大させることなく、粒径１００ｍｍ以上（＋１００ｍｍ）の粗大塊の焼結鉱を低減することができ、２次破砕が必要な粗大塊の焼結鉱量が大幅に低減し、２次破砕で発生する粒径５ｍｍ未満の焼結鉱の発生量を減らすことができるので、焼結鉱製造の歩留を大幅に向上できる。
【発明を実施するための最良の形態】
【００１７】
まず、図１を用いて焼結鉱の製造プロセスを説明する。粉鉄鉱石、炭材（粉コークス）、副原料（石灰石等)等を配合した焼結原料を混合して造粒した後、原料装入装置１を用いて、焼結機２の焼結パレットに装入して焼結原料ベッド３を形成し、着火装置４により焼結原料ベッド３の表層に着火して焼結し、焼結鉱ケーキ５とする。焼結機２の排出端において焼結パレットより焼結鉱ケーキ５が離脱し、破砕機６により一次破砕され、焼結鉱冷却機７に供給冷却されて焼結鉱となる。この焼結鉱を一次篩８により分級し、粒径１００ｍｍ以上の粗大焼結鉱は、ロールクラッシャ等の２次破砕機９で２次破砕され、１００ｍｍ以下の粒径に粒度調製される。１００ｍｍ以下の粒径に粒度調製された焼結鉱は、スクリーン１０で分級されて、粒径３〜５ｍｍ以上のものが製品焼結鉱として、高炉１１に装入される。また、粒径３〜５ｍｍ以下の細粒は返鉱１２として再度焼結原料として利用される。
【００１８】
本発明は、上記の１次破砕における粉化発生量を大きく低減することができるものであり、焼結鉱の製造に際し、高炉装入原料から選択される装入原料を１０ｍｍ以上、２０ｍｍ以下の粒径として焼結原料ベッド中に粗粒物として分散状態で装入し、他の焼結原料と混在させ焼結することにより、焼結鉱ケーキ破砕時の破砕を容易にし、粗粒物を基点としては破砕時の亀裂を発生させることにより、破砕の際の粉化発生を抑止して、焼結鉱塊歩留り向上を図るものである。当該粗粒物は、高炉装入原料から選択される。その理由は、従来技術に記載されている床敷鉱のような装入を忌避される原料を焼結原料ベッドへの装入物として用いると、本来の焼結鉱生産量を減少させるためである。本発明においては、焼結鉱と共に高炉に装入されても問題のない、高炉装入原料を粗粒物として焼結原料ベッドへ装入する。
【００１９】
高炉装入原料から選択される粗粒の装入原料としては、焼結温度で形状を維持できるものが好ましく、高炉装入原料の中から選ばれる１種または２種以上を用いるものとし、緻密鉄鉱石、予備処理および転炉精錬から発生するスラグ中の粒鉄、あるいは副原料として装入される製鋼スラグ（転炉スラグ）、石灰石を使用することが好ましい。鉄鉱石および／または製鋼スラグは、高炉で還元すべき酸化鉄分を多く含み、分級により目的とする粒径の粗粒を容易に得られるため、特に好適に使用できる。
【００２０】
また、粗粒の装入原料としては、後述する理由から１０ｍｍ以上、２０ｍｍ以下の粒径として焼結原料ベッド中に粗粒物として装入して使用するものである。１０ｍｍ以上の粒径を持つ原料は、焼結原料中では粗粒に該当するが、この粗粒を利用すると焼結においては下記現象を生じる。
【００２１】
すなわち、粗粒を焼結原料ベッド内に分散させると、粗粒周辺は焼成状況が変化して、反応性が低い粗粒を用いた場合には粗粒下部に焼成時の融液が回り込まないため、粗粒下に空隙を残留させる。
【００２２】
粗粒の周囲もしくは反応後の痕跡として残った大気孔が適度に分散した焼結鉱ケーキの場合、その空隙間を伝搬する様に亀裂が進行して破砕される確率が増大するため、粗粒の存在により焼結鉱ケーキ内に亀裂発生点を導入することで、焼結鉱ケーキの粉砕性を向上させて、粉化を抑制することが可能となる。このように成品焼結鉱の粒度分布が焼結鉱ケーキ内の空隙の分散状況に影響されることを、本発明者等は鋭意実験の結果から見出したものである。このように本発明において、焼結ケーキ破砕時の粉化（粉率）が低下する理由は、粗粒の存在により焼結鉱ケーキ内に亀裂発生点を導入することで、前記空隙間を伝搬する様に亀裂が進行して破砕されることである。
【００２３】
本発明者等はさらに検討を重ねた結果、粗粒を、粗粒間の平均間隔４０ｍｍ〜８０ｍｍとなる様に焼結原料ベッドに分散させると、分散の無い場合と比較して、焼結鉱ケーキの１次破砕後の粒度分布において、粒径５ｍｍ未満（−５ｍｍ）の粉の発生比率は変化せずに、粒径１００ｍｍ以上（＋１００ｍｍ）の粗大粒が低減することを見出した。この粗粒間の平均間隔は粗粒を焼結原料ベッド内に想定した立方格子の格子点に配置した場合にとれる格子間隔のことを指し、対象となる装入容積と粗粒の個数から算出する。
【００２４】
粗粒の分散状態は均一分散に近い状態であるほど好ましく、焼結原料ベッド層厚のどの領域、例えば層厚１０ｃｍ幅ごとに分散状況を分析しても、各領域でこの平均間隔に相当する個数の粗粒が分散されているということであり、ベッド全体で見た場合に相当数の粗粒が含まれていることではない。
【００２５】
先に説明したように、＋１００ｍｍの粗大塊は２次破砕過程を経るため、その破砕で必然的に−５ｍｍの返鉱も発生し、成品焼結鉱の歩留を低減する。しかし、本発明では1次破砕段階で−５ｍｍ発生量を変えずに＋１００ｍｍを低減できるために、追加の破砕による返鉱の発生が無くなり、焼結成品歩留を大幅に改善することが可能となる。
【００２６】
高炉装入原料から選択される粗粒の装入原料としては、反応性の低い原料を用いることが好ましく、緻密質の鉱石の粗粒分（粒径１０〜１５ｍｍ）や、製鉄所内でリサイクル原料として加えられる製鋼スラグ（いわゆる転炉スラグ）を粗粒化して用いることが好ましい。本発明で製造する焼結鉱は高炉装入用であるため、成分としては、酸化鉄（Ｆｅ2Ｏ3、Ｆｅ3Ｏ4、ＦｅＯ）および金属鉄、ＣａＯ、ＳｉＯ2、Ａｌ2Ｏ3、ＭｇＯ、Ｃ以外の成分の含有量が１０ｍａｓｓ％以下である材料を用いることが望ましい。
【００２７】
高炉装入原料から選択される粗粒の装入原料は、粒径として１０〜２０ｍｍ、特に好ましくは１０〜１５ｍｍが適している。これは、粒径２０ｍｍ超えの粗粒では粒子のもつ質量のために装入時に粗粒に掛かる慣性力が大きく、下方に偏析する傾向が抑制しきれず、分散状態を達成するのが困難であるためと、焼結原料ベッド内水平断面を想定したとき、通気を妨げる緻密粒子の断面の占有面積が増大してベッドの通気性を低下させるためである。また、粒径が１０ｍｍより小さい場合は、周囲で発生した融液との反応が進行して、未反応粒子として残留して粒子下に空隙を形成する機能が失われるためである。
【００２８】
粗粒の分散間隔として、４０〜８０ｍｍを適正とするのは、８０ｍｍ超えでは実質的に粗粒部に生成した空隙間距離が長く、破砕時のクラック伝搬に影響を与えられない場合があるため効果が現れないためである。
【００２９】
また、４０ｍｍ未満の間隔に近接すると、焼成中の空隙形成時に隣接した空隙同志で合体して空隙数を減らして巨大な連続空隙を生成しやすくなる。そのため、巨大連続空隙間の相互距離が増大するとともに、巨大連続空隙間には、小空隙（例えば球相等径１０ｍｍ以下）が低減した緻密で強固な組織を生成して、空隙間を伝搬するようにクラックが進展しなくなり、かえって1次破砕後に粗大塊を増大させる結果となる場合があるためである。
【００３０】
粗粒は、焼結鉱の配合原料の混合、造粒前に他原料に加えても良いが、粗粒への付着粉は少ない方が良く、他原料の１次混合造粒過程の後、例えば２次ミキサーに投入される前時点で加えることが望ましい。また、ミキサー１機のみで造粒する場合はミキサーの内部に造粒の後半の過程で加えることも可能である。
【００３１】
粗粒の装入原料を含む焼結原料を焼結原料ベッドに装入するに際し、焼結機パレット進行方向に向かって角度５０°以上７０°未満の俯角で配置されたスローピングシュートを用いて装入することが好ましい。
【００３２】
焼結機の焼結原料装入部で、焼結原料をパレット進行方向と反対方向にすべり落としながら所定層厚に積上げる方式を用いている場合、堆積する原料斜面を原料が滑落する速度を低減しないと、原料中の粒度偏析が増大して粗大粒子がベッドの最下部に偏在する傾向があることが知られている。
【００３３】
この偏析を低減する方法として、焼結原料をパレット進行方向に装入する方法を用いることができる。この方法では細粒が粒子間間隙を抜けて下方に落下し、粗粒は上方に偏析する作用を生じることから、下方偏析を相殺して粗粒を均一に分散して装入することができる。装入シュートの俯角は５０〜７０°とすることが望ましい。湿潤状態の原料では安息角が４５°以上になるので連続的に安定装入するにはそれ以上の俯角が必要であるためである。また７０°以下にするのは、垂直に近づくほど、原料装入時に原料が重力による圧密を受けてベッド内の空隙率を低下させ、通気性を悪化させるため、最低限の落下速度の加速抑制が望まれるからである。
【００３４】
焼結原料ベッド下方７５％層厚の領域で、粗粒の装入原料が４０〜７０ｍｍの平均間隔となるように分散して焼結することが好ましい。粗粒の装入原料の分散間隔が、４０〜８０ｍｍの範囲であれば、焼結原料ベッド下方部分に粗粒が多く分散していることが上層部からの焼成熱量の蓄積を受けて高温となり、緻密で高強度の組織を形成して１００ｍｍ以上の粗大粒を生成させやすい下層部で有効に作用させられるため好ましく、特に焼結原料ベッド下方の領域で、粗粒の装入原料が４０〜７０ｍｍの平均間隔となるように分散していることが好ましい。焼結原料ベッド下方７５％層厚の領域で、粗粒の装入原料の平均間隔を４０〜７０ｍｍとする理由は、上方２５％層厚部分は、下方に比較して強度が低く、下方より粗大粒を生成しにくいので、粗粒の存在密度を下方より低減してよく、逆に過剰強度となりやすい下方７５％層厚域で粗粒の存在密度を増大させることが、焼結層全体の返鉱を低減するのに有効だからである。しかし、下方でも粗粒間隔を３５ｍｍ以下に低減すれば＋１００ｍｍの粗大粒が増大するのは、先に記したとおりである。
【００３５】
図２を用いて、上記の本発明の一実施形態を説明する。図２は粗粒の装入原料を焼結原料ベッド中に分散させて装入する方法を説明する図であり、装入原料として製鋼スラグの破砕物を用いる場合の例である。製鋼スラグ２０は、篩い２１により分級し、粒径１０ｍｍ以上のものを粗粒スラグ槽２２に、粒径１０ｍｍ未満のものを鉱石・副原料槽２３に装入する。２４は石灰槽、２５はコークス槽である。鉱石・副原料槽２３、石灰槽２４、コークス槽２５から切り出して配合した焼結原料を、一次ミキサー２６に投入して混合して造粒した後、粗粒スラグ槽２２から粗粒の製鋼スラグを混合して、２次ミキサー２７で２次造粒を行う。造粒物をサージホッパ２８に装入し、ロールフィーダ２９で切り出しながら、シュート３０を用いて焼結機の焼結パレット３１に装入して、焼結原料ベッド３を形成する。シュート３０を焼結パレット３１の進行方向に対して図２に示す向きに配置することで、粗粒の装入原料を焼結原料ベッド３中に分散状態で装入することができる。
【００３６】
また、他の実施形態として、粗粒の装入原料をサージホッパ２８内の焼結パレット３１の進行方向下流側に装入したり、サージホッパ２８の焼結パレット３１の進行方向下流側に粗粒の装入原料用のホッパを設置する等したりすることで、焼結原料を焼結パレット３１に装入する際に粗粒を装入斜面の下側に滑り込ませるように装入することでも、粗粒の装入原料を焼結原料ベッド３中に分散させることができる。
【実施例１】
【００３７】
表１に示す化学組成を有する原料を用い、図１、図２に示すものと同様の設備を用いて焼結鉱製造試験Ａ〜Ｃを行なった。原料の基本の配合比率を表２に示す。
【００３８】
【表１】
2007277594.tif 000003
【００３９】
【表２】
2007277594.tif 000004
【００４０】
本実施例においては、粗粒の装入原料として転炉スラグを用いた。表１、表２において、転炉スラグは「ＬＤスラグ」として示されている。転炉スラグを用いる際には、各試験の条件に合わせて粒度を調整した。また、分散させる粗粒分以外の転炉スラグは、−１０ｍｍとして使用した。ただし、焼結原料ベッド全体平均での粗粒平均間隔が４０ｍｍ以下の条件の場合は、転炉スラグの配合率をあげ、他の副原料の操作により、組成を調整した。
【００４１】
下方吸引のドワイトロイド式焼結機を用いて、焼結パレット幅４．０ｍ、焼結原料ベッド層厚５８０ｍｍとし、基準パレットスピード３．０ｍ／ｍｉｎで焼成時間に応じて調整して焼結を行なった。
【００４２】
（試験Ａ）粗粒の平均間隔６０ｍｍの条件で、粗粒の粒径を表３に示すように変化させて、焼結原料ベッド内で分散させて、焼結鉱を焼成し、焼結鉱ケーキを一次破砕・冷却後の−５ｍｍと＋１００ｍｍの焼結鉱の発生量を測定した。結果を表３と、図３に示す。焼成時間も表３に併せて示す。
【００４３】
【表３】
2007277594.tif 000005
【００４４】
粗粒として５〜１０ｍｍの転炉スラグを分散させた場合は、＋１００ｍｍの量が多かった。粗粒として２０〜２５ｍｍを分散させた場合は、＋１００ｍｍの量が多く、焼結時間の延長が見られた。粗粒として１０〜１５、１５〜２０ｍｍを分散させた場合は、−５ｍｍ分の量がほとんど変化しないまま、＋１００ｍｍ分が低減され、２次破砕量が大幅に低減された。
【００４５】
（試験Ｂ）転炉スラグ粗粒の粒径を１０〜１５mmとし、表４に示すように、粗粒の平均間隔が３０〜１００ｍｍとなるように変化させて粗粒の配合量を調整して焼成した。粗粒を分散させない場合についても「装入なし」として焼成した。また、全体としての粗粒の平均間隔は６０ｍｍであるが、焼結原料ベッドの層厚方向で下部７５％では平均間隔が５７ｍｍであり、上部２５％では平均間隔を７０％とした、粗粒が下部に偏析した場合についても「６０ｍｍ上部緩和」として焼成した。一次破砕・冷却後の−５ｍｍと＋１００ｍｍの焼結鉱の発生量を測定した。結果を表４と、図４に示す。
【００４６】
【表４】
2007277594.tif 000006
【００４７】
粗粒の転炉スラグが４０〜８０ｍｍの平均間隔で分散された場合は、−５ｍｍ分の量が変化しないまま、＋１００ｍｍ分が低減され、粗大塊焼結鉱が低減した。粗粒が平均間隔４０〜８０ｍｍの範囲内で下部に偏析した場合は、均一分散の場合よりも−５ｍｍ分が減少する傾向が見られた。
【００４８】
（試験Ｃ）焼結原料を焼結原料パレットに装入する際に、装入法を通常行なわれる焼結原料パレット進行方向と反対方向に滑り落として装入した場合（パレット反対方向）と、パレット進行方向と同じ方向に装入した場合（パレット方向）についての比較を行なった。焼結原料ベッド全体での粗粒の平均間隔は約４０ｍｍで同じであるが、図５に示すように、パレット反対方向の装入では焼結原料ベッドの下部に粗粒が偏析し、パレット方向の装入では焼結原料ベッドの高さ方向で粗粒がほぼ均一に分散した。なお、図５における層厚は、焼結原料パレットの床敷き面からの高さの、全焼結原料層厚に対する比率である。各装入条件で焼結原料を装入し、焼成して、一次破砕・冷却後の−５ｍｍと＋１００ｍｍの焼結鉱の発生量を測定した。結果を図６に示す。
【００４９】
パレット反対方向での装入では、粗粒の焼結原料ベッド層下部への装入偏析が大きく、粗粒の平均間隔が４０〜８０ｍｍの範囲外で偏析した部分が存在するため、−５ｍｍ分も、＋１００ｍｍの粗大塊の生成も多いが、パレット方向の装入により焼結原料ベッドの層厚方向に粗粒が均一に分散して、＋１００ｍｍの粗大塊の生成は低減した。
【図面の簡単な説明】
【００５０】
【図１】焼結プロセスの説明図。
【図２】本発明の一実施形態の説明図。
【図３】試験Ａの結果を示すグラフ。
【図４】試験Ｂの結果を示すグラフ。
【図５】焼結原料ベッド内高さ方向での粗粒の平均間隔の分布を示すグラフ（試験Ｃ）。
【図６】試験Ｃの結果を示すグラフ。
【符号の説明】
【００５１】
１    原料装入装置
２    焼結機
３    焼結原料ベッド
４    着火装置
５    焼結鉱ケーキ
６    破砕機
７    焼結鉱冷却機
８    一次篩
９    ２次破砕機
１０    スクリーン
１１    高炉
１２    返鉱
２０    製鋼スラグ
２１    篩い
２２    粗粒スラグ槽
２３    鉱石・副原料槽
２４    石灰槽
２５    コークス槽
２６    一次ミキサー
２７    ２次ミキサー
２８    サージホッパ
２９    ロールフィーダ
３０    シュート
３１    焼結パレット
【図１】
2007277594.tif 000007
【図２】
2007277594.tif 000008
【図３】
2007277594.tif 000009
【図４】
2007277594.tif 000010
【図５】
2007277594.tif 000011
【図６】
2007277594.tif 000012